ТОНКОПЛЕНОЧНЫЕ УСТРОЙСТВА И ИХ ИЗГОТОВЛЕНИЕ

1. Способ изготовления оптического устройства, которое содержит один или более слоев материалов, расположенных между первым и вторым проводящим слоем, включающий следующие этапы:
(i) получение подложки, которая содержит первый проводящий слой на ее рабочей поверхности;
(ii) удаление первой полосы первого проводящего слоя в диапазоне между от около 10% до около 90% периметра подложки;
(iii) осаждение упомянутого одного или более слоев материалов
оптического устройства и второго проводящего слоя для покрытия первого проводящего слоя, при том, что, при необходимости, они могут простираться за периметр первого проводящего слоя;
(iv) удаление второй полосы, которая является более узкой, чем первая полоса, из всех слоев по всему периметру подложки, при том, что глубина удаления является, по меньшей мере, достаточной для удаления первого проводящего слоя;
(v) удаление, по меньшей мере, одной области второго прозрачного проводящего слоя, а также одного или более слоев оптического устройства под ним, для освобождения, по меньшей мере, одной открытой области первого проводящего слоя; и
(vi) нанесения шины на, по меньшей мере, одну открытую область первого прозрачного проводящего слоя,
в котором, по меньшей мере, один из первого и второго проводящих слоев является прозрачным.
2. Способ по п. 1, отличающийся тем, что этап (ii) включает удаление первой полосы первого проводящего слоя в диапазоне между от около 50% до около 75% по периметру подложки.
3. Способ по п. 2, отличающийся тем, что по меньшей мере одна открытая область первого проводящего слоя является открытой, и изготовленной вдоль области периметра оптического устройства вблизи стороны или сторон подложки, в которых первый проводящий слой не был удален на этапе (ii).
4. Способ по п. 3, отличающийся тем, что дополнительно включает нанесение по меньшей мере одной из вторых шин на второй проводящий слой.
5. Способ по п. 4, отличающийся тем, что по меньшей мере одна из вторых шин наносятся на второй проводящий слой на область, которая не покрыта первым проводящим слоем.
6. Способ по п. 5, отличающийся тем, что дополнительно включает изготовление, по меньшей мере, одной линии канавки L2 для изолирования области оптического устройства перпендикулярной шине.
7. Способ по п. 5, отличающийся тем, что дополнительно включает изготовление линии канавки L3 для изолирования области оптического устройства между шиной и областью активного оптического устройства.
8. Способ по п. 5, отличающийся тем, что дополнительно включает: изготовление, по меньшей мере, одной линии канавки L2 для изолирования области оптического устройства перпендикулярной шине; и изготовление линии канавки L3 для изолирования области оптического устройства между шиной и областью активного оптического устройства.
9. Способ по п. 4, отличающийся тем, что глубина удаления является достаточной для удаления, по меньшей мере, первого проводящего слоя на этапе (iv), является достаточной для удаления диффузионного барьера, и при том, что, по меньшей мере, одна из вторых шин наносится на второй проводящий слой на часть, которая не покрыта первым проводящим слоем или диффузионным барьером.
10. Способ по п. 9, отличающийся тем, что дополнительно включает изготовление, по меньшей мере, одной линии канавки L2 для изолирования области оптического устройства перпендикулярной шине.
11. Способ по п. 9, отличающийся тем, что дополнительно включает изготовление линии канавки L3 для изолирования области оптического устройства между шиной и областью активного оптического устройства.
12. Способ по п. 9, отличающийся тем, что дополнительно включает: изготовление, по меньшей мере, одной линии канавки L2 для изолирования области оптического устройства перпендикулярной шине; и изготовление линии канавки L3 для изолирования области оптического устройства между шиной и областью активного оптического устройства.
13. Способ по п. 12, отличающийся тем, что оптическое устройство является электрохромическим устройством.
14. Способ по п. 13, отличающийся тем, что электрохромическое устройство является твердотельным и неорганическим.
15. Способ по п. 14, отличающийся тем, что подложка является термополированным стеклом и первый проводящий слой который содержит фторированный оксид олова.
16. Способ по п. 8, отличающийся тем, что этап (iii) выполняется во всех вакуумных интегрированных установках осаждения.
17. Способ по п. 8, отличающийся тем, что дополнительно включает осаждение паробарьерного слоя на второй проводящий слой, перед этапом (iv).
18. Способ по п. 8, отличающийся тем, что первый и второй проводящие слои являются прозрачными.
19. Способ по п. 18, отличающийся тем, что подложка является прозрачной.
20. Способ по п. 12, отличающийся тем, что подложка является прямоугольной.
21. Способ по п. 20, отличающийся тем, что этап (ii) включает удаление первой полосы первого проводящего слоя с трех сторон по периметру подложки.
22. Способ по п. 21, отличающийся тем, что, по меньшей мере, одна открытая область первого проводящего слоя изготовлена вдоль одной стороны оптического устройства.
23. Способ по п. 22, отличающийся тем, что, по меньшей мере, одна открытая область первого проводящего слоя изготовлена вдоль стороны оптического устройства ближайшей к стороне подложки, в которой первый проводящий слой не был удален на этапе (ii).
24. Способ по п. 23, отличающийся тем, что, по меньшей мере, одна из вторых шин нанесена на второй проводящий слой ближе к стороне оптического устройства напротив упомянутой, по меньшей мере, одной открытой области первого проводящего слоя.
25. Способ по п. 24, отличающийся тем, что оптическое устройство является электрохромическим устройством.
26. Способ по п. 25, отличающийся тем, что электрохромическое устройство является полностью твердотельным и неорганическим.
27. Способ по п. 26, отличающийся тем, что подложка является термополированным стеклом, отожженным или не отожженным, и первый проводящий слой который содержит фторированный оксид олова.
28. Способ по п. 27, отличающийся тем, что этап (iii) может быть выполнен во всех вакуумных интегрированных установках осаждения.
29. Способ по п. 28, отличающийся тем, что дополнительно включает осаждение паробарьерного слоя на второй проводящий слой, перед этапом (iv).
30. Способ по п. 12, отличающийся тем, что этап (ii) включает удаление первой полосы первого проводящего слоя с двух противоположных сторон по периметру подложки.
31. Способ по п. 30, отличающийся тем, что упомянутая, по меньшей мере, одна открытая область первого проводящего слоя, которая содержит пару открытых областей, изготовленных вдоль по длине противоположных сторон оптического устройства, из которых первая полоса не была удалена на этапе (ii).
32. Способ по п. 31, отличающийся тем, что (vi) включает нанесение шины на каждую из пары открытых областей первого проводящего слоя.
33. Способ по п. 32, отличающийся тем, что нанесение, по меньшей мере, одной из вторых шин ко второму проводящему слою, которое содержит нанесение пары вторых шин, и каждая из пары вторых шин на противоположные стороны второго проводящего слоя и над областями, в которой первый проводящий слой был удален на этапе (ii).
34. Способ по п. 33, отличающийся тем, что оптическое устройство является электрохромическим устройством.
35. Способ по п. 34, отличающийся тем, что электрохромическое устройство является полностью твердотельным и неорганическим.
36. Способ по п. 35, отличающийся тем, что подложка является термополированным стеклом, отожженным или не отожженным, и первый проводящий слой который содержит фторированный оксид олова.
37. Способ по п. 36, отличающийся тем, что этап (iii) может быть выполнен во всех вакуумных интегрированных установках осаждения.
38. Способ по п. 37, отличающийся тем, что дополнительно включает осаждение паробарьерного слоя на второй проводящий слой, перед этапом (iv).
39. Способ по п. 13, отличающийся тем, что дополнительно включает изготовление IGU из электрохромического устройства.
40. Способ по п. 39, отличающийся тем, что любые оставшиеся открытые области первого проводящего слоя выполнены с возможностью находиться в первичном уплотнении IGU.
41. Способ по п. 40, отличающийся тем, что все шины выполнены с возможностью находиться в первичном уплотнении IGU.
42. Способ по п. 41, отличающийся тем, что дополнительно включает ламинацию IGU гибким стеклянным материалом.

тм
43. Способ по п.42, отличающийся тем, что гибкий стеклянный материал является Gorilla Glass или Willow Glass.
44. Способ по п.43, отличающийся тем, что подложка является гибким стеклом, около 0,5 мм или менее по толщине, и первый проводящий слой который содержит оксид олова, опционально с индием и/или фтором.
45. Оптическое устройство, отличающееся тем, что содержит:
(i) первый проводящий слой на подложке, причем, первый проводящий слой содержит область меньшую, чем подложка, и окружен областью периметра подложки, которая является свободной от первого проводящего слоя;
(ii) один или более слоев материалов, которые содержат, по меньшей мере, один оптически переключаемый материал, а один или более слоев материалов выполнены с возможностью находиться внутри области периметра подложки совмещенно с первым проводящим слоем, но с, по меньшей мере, одной открытой областью первого проводящего слоя, и при этом, по меньшей мере, одна открытая область первого проводящего слоя свободна от одного или более слоев материалов; и
(iii) второй проводящий слой на одном или более слоев материалов, который является прозрачным и совмещен с одним или более слоев материалов,
в котором, один или более слоев материалов и второй проводящий слой перекрывают первый проводящий слой, кроме, по меньшей мере, одной открытой области первого проводника.
46. Оптическое устройство п. 45, отличающееся тем, что дополнительно содержит паробарьерный слой, совмещенный со вторым проводящим слоем.
47. Оптическое устройство п. 45, отличающееся тем, что дополнительно содержит ионный диффузионный барьер между подложкой и первым проводящим слоем.
48. Оптическое устройство п. 47, отличающееся тем, что область периметра подложки содержит ионный диффузионный барьер.
49. Оптическое устройство п. 45, отличающееся тем, что, по меньшей мере, один оптически переключаемый материал является электрохромическим материалом.
50. Оптическое устройство п. 49, отличающееся тем, что подложка и первый проводящий слои являются также прозрачными.
51. Оптическое устройство п. 50, отличающееся тем, что, по меньшей мере, одна открытая область первого проводящего слоя, которая содержит полосу, соседствующую с областью периметра подложки.
52. Оптическое устройство п. 51, отличающееся тем, что дополнительно содержит первую шину на полосе в ее периметре.
53. Оптическое устройство п. 52, отличающееся тем, что дополнительно содержит вторую шину на втором проводящем слое, вторая шина выполнена с возможностью размещаться на области второго проводящего слоя, которая не покрыта первым проводящим слоем, упомянутая область ближе к области периметра и противоположна первой шине.
54. Оптическое устройство п. 53, отличающееся тем, что первый и второй проводящий слои и один или более слоев материалов являются полностью твердотельными и неорганическими.
55. Оптическое устройство п. 54, отличающееся тем, что подложка является термополированным стеклом, отожженным или не отожженным, и первый проводящий слой, который содержит фторированный оксид олова.
56. Оптическое устройство п. 55, отличающееся тем, что подложка зафиксирована со второй подложкой в IGU.
57. Оптическое устройство п. 56, отличающееся тем, что любые открытые области первого проводящего слоя выполнены с возможностью размещаться в первичном уплотнении IGU.
58. Оптическое устройство п. 57, отличающееся тем, что все шины выполнены с возможностью размещаться в первичном уплотнении IGU.
59. Оптическое устройство п. 58, отличающееся тем, что область второго проводящего слоя, которая не размещается над первым проводящим слоем, выполнена с возможностью размещаться в первичном уплотнении IGU.